또한 , 실시 예 2 를 설명 하 면 , 중량 % 로 , Si : 3 . 2 %, C : 0 . 045 %, Mn : 0 . 11 , sol - Al : 0 . 032 %, N : 0 . 006 %, P : 0 . 025 %, S : 0 . 007 % 와 잔부 는 철 과 불가피 한 불순물 로 이루어지 는 슬라브 를 1250 ℃ 이하 의 온도 에서 재 가열 하 고 , 열간 압연 마무리 개시 온도 를 960 ℃ 로 하 고 변화 시켰 다 .